(57)【特許請求の範囲】
【請求項１】
視線誘導をするために車両運転者に視認させる標示面上にシリコーン系塗料による下塗り層が形成され、その上に光触媒としての二酸化チタンを含有する被膜が形成され、該被膜に紫外光を照射することにより二酸化チタンが活性化されてその表面が親水化され、降雨等によって表面に付着した汚染物質が洗浄されるようになされたものであって、前記標示面は、支柱上端に取付けられたアルミニウム合金からなる枠体に取付けられると共に透光性合成樹脂板の裏面がダイヤカットされた再帰性反射体からなるものであり、又は車両等に踏みつけられても復元性を有する柔軟性の合成樹脂から形成された柱状体の側面が標示面となされると共にその標示面には再帰性反射シートからなる反射体が円周状に貼着されているものであり、前記標示面上に形成されたシリコーン系塗料による下塗り層は、多官能性のシロキサンを主成分とし、シラノール基の脱水縮合反応により塗膜を形成するシリコーンハードコート剤からなることを特徴とする自浄式視線誘導標示体。
【請求項２】
光触媒としての二酸化チタンを含有する被膜は、アルコキシランの加水分解物とチタニアゾルとの混合物とからなる塗料組成物を塗布して形成されたものであることを特徴とする請求項１記載の自浄式視線誘導標示体。
【発明の詳細な説明】
【０００１】
【発明の属する技術分野】
本発明は、道路の側縁や中央分離帯等に設置されて車両運転者に視線誘導をするためのものであって、特に標示面に付着する汚れが降雨等により洗浄されるようになされた自浄式視線誘導標示体に関するものである。
【０００２】
【従来の技術】
道路に設置されて車両運転者に視線誘導をするための視線誘導標示体としては、例えば支柱上端に車両のドライバーに向けて再帰性反射体からなる標示面が形成され、車両のヘッドライト等の光をこの再帰性反射体によりドライバーに向けて再帰反射させることにより、標示面が明るく輝いて視線誘導を行うようになされた、いわゆるデリニェーターやスノーポール等があり、また柱状体の側面を標示面として、その標示面に再帰性反射シートからなる反射体が貼着され、前記と同様に再帰性反射体によりドライバーに向けて再帰反射させることにより、標示面が明るく輝いて視線誘導を行うようになされた、いわゆるポールコーンと称されるもの等がある。
【０００３】
【発明が解決しようとする課題】
しかしながら前記の如き視線誘導標示体は、道路に設置されて常に車両の排気ガスや塵埃にさらされているために、時々洗浄しないとこれら排気ガスや塵埃等が標示面に付着して汚れ、著しくその視認性能を低下させる問題がある。しかしながら人手によって洗浄するのは大変面倒であり且つ手間であるので、例えばデリニェーターにおいては実公昭５５−２７６８５号公報に記載されているように、標示面の前面に羽根片が取付けられ、その羽根片が風力により回転すると羽根片に取付けられた払拭子により標示面が自動的に清掃されるようになされたものがあり、またポールコーンにおいては、特開平７−１３８９２０号公報に記載されているように、標示面の前面に風力によって揺動する払拭子を垂下し、この払拭子を風力によって揺動させることにより自動的に清掃されるようになされたものがある。
【０００４】
しかしながら前記の如き風力によって標示面を清掃するものにあっては、標示面の前面に、羽根片や払拭子を取付けているために、これらによって標示面が遮られてその面積分だけ視認性が低下する問題があり、また羽根片や払拭子を取付けるには手間であり、さらに景観および美観上見苦しく、また長期的には羽根片や払拭子にも汚れが堆積し依然として視認性が低下したり見苦しくなるなどの問題があった。
【０００５】
そこで本発明は上記の如き問題を解決し、景観および美観上好ましく、且つ汚れを堆積させずに標示面の汚れを除去することのできる自浄式視線誘導標示体を提供せんとするものである。
【０００６】
【課題を解決するための手段】
上記目的を達成するために、本発明は次のような構成としている。
すなわち、本発明に係る自浄式視線誘導標示体は、視線誘導をするために車両運転者に視認させる標示面上にシリコーン系塗料による下塗り層が形成され、その上に光触媒としての二酸化チタンを含有する被膜が形成され、該被膜に紫外光を照射することにより二酸化チタンが活性化されてその表面が親水化され、降雨等によって表面に付着した汚染物質が洗浄されるようになされたものであって、前記標示面は、支柱上端に取付けられたアルミニウム合金からなる枠体に取付けられると共に透光性合成樹脂板の裏面がダイヤカットされた再帰性反射体からなるものであり、又は車両等に踏みつけられても復元性を有する柔軟性の合成樹脂から形成された柱状体の側面が標示面となされると共にその標示面には再帰性反射シートからなる反射体が円周状に貼着されているものであり、前記標示面上に形成されたシリコーン系塗料による下塗り層は、多官能性のシロキサンを主成分とし、シラノール基の脱水縮合反応により塗膜を形成するシリコーンハードコート剤からなることを特徴とするものである。
【０００７】
本発明によれば、光触媒としての二酸化チタンを活性化させることによって親水化された被膜が標示面の表面に形成されているので、塵埃や車両の排気ガス等の汚染物質が標示面の表面に付着しても、活性化された二酸化チタンの強い酸化力によって汚染物質が分解されると共に、親水化された表面によって、表面に付着する汚染物質と表面との間に水が割り込んで汚染物質を浮かせるために付着しにくく、また付着しても降雨等により容易に洗い流されて除去されるため、汚染物質が堆積しにくく、標示面の視認性を長期にわたって良好な状態で維持できる。
【０００８】
また前記被膜と標示面との間には、シロキサン結合によって二酸化チタンの活性による強い酸化力にも侵されにくいシリコーン系塗料による下塗り層が形成されているので、二酸化チタンの活性化により標示面を形成する合成樹脂や金属等が侵されることはない。
【０００９】
【発明の実施の形態】
次に、本発明の実施の形態について図面を参照し、具体的に説明する。
すなわち図１はデリニェーターとして用いられる本発明の実施の一形態を示す正面図であり、図２はポールコーンとして用いられる本発明の実施の一形態を示す正面図であり、図３は図１における主要部の断面図であり、図４は図２における主要部の断面図である。
【００１０】
まず図１においては、支柱１上端にアルミニウム合金からなる枠体２が取付けられ、その枠体２に車両のドライバーに向けて再帰性反射体からなる標示面３が取付けられ、車両のヘッドライト等の光をこの再帰性反射体によりドライバーに向けて再帰反射させることにより、標示面３が明るく輝くものであり、この標示面３を車両運転者に視認させることにより視線誘導を行うようになされているものである。
【００１１】
前記再帰性反射体からなる標示面３は、ポリカーボネートやアクリル樹脂等よりなる透光性合成樹脂板の裏面がダイヤカットされたものであり、この標示面３に光が照射されると裏面のダイヤカットにより反射されて、照射された方向に光が反射されるようになされたものである。
【００１２】
一方図２においては、車両等に踏みつけられても復元性を有するようにゴム又は軟質ウレタン等の柔軟性を有する合成樹脂から形成された円錐状を呈する柱状体４の側面が標示面３となされ、この標示面３を車両運転者に視認させることにより視線誘導をするためのものであって、その標示面には夜間の視認性を高めるために再帰性反射シートからなる反射体５が円周状に貼着される。
【００１３】
そして図１及び図２のいずれにおいても、図３及び図４の如く前記標示面３には、その上にまずシリコーン系塗料による下塗り層６が形成され、さらにその上に光触媒としての二酸化チタンを含有する被膜７が形成され、そしてこの二酸化チタンを含有する被膜７に、紫外光を照射することにより二酸化チタンが活性化されてその表面が親水化され、降雨等によって表面に付着した汚染物質が洗浄されるようになされている。
【００１４】
前記下塗り層６を形成するシリコーン系塗料は、標示面３が耐熱性に劣る合成樹脂より形成されるものであるので、反応性（硬化性）が極めて高く、また１００℃付近の比較的低温で硬化し、しかも合成樹脂を侵しにくいアルコール系溶剤にシリコーン系化合物を溶解した、所謂シリコーンハードコート剤と称されて市販されているものを用いる。このシリコーンハードコート剤は、多官能性のシロキサンを主成分とし、シラノール基の脱水縮合反応により、硬い薄膜を形成するものであり、主としてポリカーボネートやアクリル樹脂表面の耐磨耗性の向上のために用いられるものである。かかるシリコーンハードコート剤としては東芝シリコーン株式会社製トスガード５１０（硬化剤として同社製ＰＨ９１）等がある。
【００１５】
また光触媒としての二酸化チタンを含有する被膜７を形成するには、二酸化チタンの粉末を溶融させて吹き付ける溶射法、化学反応を介して二酸化チタンを析出させるＣＶＤ（化学的製膜法）、二酸化チタンをスパッタ蒸発させて沈着させるスパッタ蒸着法、真空蒸着法等であってもよいが、バインターに二酸化チタンを分散させて塗料組成物とし、それをディッピングやスプレー、フローコーター等により塗布れば、均一且つ平滑な被膜７が形成されるので好ましい。
【００１６】
かかる方法により被膜７を形成する場合は、バインダーとしてシリコーン系化合物を用いるのが好ましい。シリコーン系化合物を用いることにより、得られる被膜７は表面硬度が高くなって傷付きにくくなり、またシロキサン結合によって耐薬品性、耐汚染性に優れるために活性化された二酸化チタン等によっても劣化されにくく、また汚染物質も付着しにくくなり、さらにシリコーン系塗料からなる下塗り層６と同系の塗料となるので下塗り層６に強固に密着させることができる。なお被膜７は標示面３の視認性を損なわないように、出来るだけ薄く形成して透視性を具備させるのが好ましい。
【００１７】
なおバインダーとしてシリコーン系化合物を用いて被膜７を形成する場合は、例えば一例として、オルガノポリシロキサン又はテトラエトキシシラン等のアルコキシシランの加水分解物とチタニアゾルとの混合物とからなる塗料組成物を塗布し、５０℃〜２００℃で加熱することにより形成することができる。
【００１８】
光触媒としての二酸化チタンは、ルチル型でもよいが、活性の高さからアナターゼ型のものが好ましく、この二酸化チタンに波長領域が３００〜４００ｎｍ付近の紫外光を照射することによって活性化され、その活性化によって強い酸化力が発現されて、表面に付着した汚染物質は分解されると共に、活性化によってその表面は水との接触角でほぼ０〜２０度程度まで親水化され、かかる親水化によって汚染物質は付着しにくくなり、例え付着しても降雨等によって容易に洗い流されるようになる。
【００１９】
二酸化チタンを活性化させる紫外光は、道路に設置されて太陽光から受けるようになされていてもよいが、予め工場等において、ブラックライト等により紫外光を照射し、道路に設置された際には、二酸化チタンが活性化されて被膜７が親水化されているようにしておいてもよい。
【００２０】
【実施例】
以下、本発明の実施例について説明する。
【００２１】
（実施例）
ポリカーボネートからなる再帰性反射体により標示面を形成し、この標示面にシリコーンハードコート剤よりなるシリコーン系塗料をディッピングにより塗布し、１００℃の雰囲気中で１時間加熱硬化させてシリコーン系塗料による下塗り層を形成した。次にこの下塗り層の上にシリコーンをバインダーとして二酸化チタンを含有した塗料組成物をディッピングにより塗布し、１００℃の雰囲気中で１時間加熱硬化させて光触媒としての二酸化チタンを含有する被膜を形成した。さらにこの被膜にブラックライトを用いて１．０ｍＷ／ｃｍ２  の照度で１０時間紫外光を照射し、二酸化チタンを活性化させてその表面を親水化させたデリニェーターとして用いられる本発明に係る実施例としての自浄式視線誘導標示体を作成した。
【００２２】
（比較例）
ポリカーボネートからなる再帰性反射体により形成された標示面に、シリコーン系塗料による下塗り層及び光触媒としての二酸化チタンを含有する被膜を形成していないデリニェーターとして用いられる比較例としての視線誘導標示体を作成し、この比較例においても実施例と同様にブラックライトを用いて紫外光を照射した。
【００２３】
前記実施例及び比較例について、まずブラックライトによる紫外光を照射した直後における水との接触角を測定すると共に、屋外に６１日間暴露し、屋外暴露前と屋外暴露後の反射輝度を測定し、その結果を表１に示した。
【００２４】
なお水との接触角は、接触角計（協和界面科学社製  商品名：ＣＡ−Ｘ１５０型）を用いて、常温における対水接触角を液滴法で測定した。
【００２５】
また反射輝度は試験片に光源を当てて観測角を０．２度、０．５度、１．５度と変化させ、またそれぞれの観測角における入射角を０度、１０度、２０度として測定した。なお観測角とは、試験片と光源とを結んだ線と、観測地点と試験片とを結んだ線とのなす角度であり、入射角とは、試験片と光源とを結んだ線と、試験片の表面に立てた法線とのなす角度であり、また測定結果は、試験片からの反射光度（ｃｄ）／反射体面上の照度（１０．７６ｌｘ）で示されている。
【００２６】
【表１】
0003634584.tif 000002
【００２７】
表１の結果より、ブラックライトによる紫外光を照射した直後における水との接触角は実施例は約５度であり、比較例は８２度であることから、実施例の表面は極めて親水化されていることが確認される。
【００２８】
また反射輝度を比較すると、実施例は比較例に比べて、反射性能が屋外暴露後においても良好な状態で維持されており、前記二酸化チタンによる活性化及び活性化による親水化等によって、表面は汚染物質が付着しにくくなっていることが確認される。
【００２９】
【発明の効果】
本発明によれば、塵埃や車両の排気ガス等の汚染物質が標示面の表面に付着しても、活性化された二酸化チタンの強い酸化力によって汚染物質が分解されると共に、親水化された表面によって、表面に付着する汚染物質と表面との間に水が割り込んで汚染物質を浮かせるために付着しにくく、また付着しても降雨等により容易に洗い流されて除去されるため、汚染物質が堆積しにくく、標示面の視認性を長期にわたって良好な状態で維持できる。
【００３０】
また前記被膜と標示面との間には、シロキサン結合によって二酸化チタンの活性による強い酸化力に侵されにくいシリコーン系塗料による下塗り層が形成されているので、二酸化チタンの活性化により標示面を形成する合成樹脂や金属等が侵されることはない。
【図面の簡単な説明】
【図１】デリニェーターとして用いられる本発明の実施の一形態を示す正面図である。
【図２】ポールコーンとして用いられる本発明の実施の一形態を示す正面図である。
【図３】図１における主要部の断面図である。
【図４】図２における主要部の断面図である。
【符号の説明】
１    支柱
２    枠体
３    標示面
４    柱状体
５    反射体
６    下塗り層
７    被膜
【図１】
0003634584.tif 000003
【図２】
0003634584.tif 000004
【図３】
0003634584.tif 000005
【図４】
0003634584.tif 000006